【手続補正書】
【提出日】平成30年3月19日(2018.3.19)
【手続補正１】
【補正対象書類名】明細書
【補正対象項目名】００４１
【補正方法】変更
【補正の内容】
【００４１】
上記のような界面活性剤をしては、例えば、アセチレンアルコール系界面活性剤、およびアセチレングリコール系界面活性剤等が挙げられる。特に、アセチレングリコール系界面活性剤は、筆記後の筆記線の揮発性、すなわち乾燥性に優れることで、短時間で耐擦性を付与することができるため、好ましい。
【手続補正２】
【補正対象書類名】明細書
【補正対象項目名】００５４
【補正方法】変更
【補正の内容】
【００５４】
（実施例１０１）
下記原材料および配合量にて、２５℃で２０分間、攪拌機を用いて、混合、溶解することにより、筆記具用水性インキ組成物を得た。得られた水性インキ組成物の粘度をＥ型回転粘度計（ＤＶ−ＩＩ＋Ｐｒｏ、コーン型ローターＣＰＥ−４２、ブルックフィールド社製）により測定し、その粘度を元に粘性指数を算出した。具体的には、２０℃、剪断速度３８０ｓｅｃ−１（回転速度１００ｒｐｍ）における粘度は９．５４ｍＰａ・ｓであり、剪断速度４５６ｓｅｃ−１（回転速度１２０ｒｐｍ）における粘度は９．３９ｍＰａ・ｓであった。これらの粘度から粘性指数は０．９１と算出された。さらに、ＩＭ−４０Ｓ型ｐＨメーター（東亜ディーケーケー株式会社製）を用いて、２０℃にて水性インキ組成物のｐＨを測定した結果、ｐＨは７．９であった。
また、実施例１０１の光輝性顔料粒子に対する、前記ポリオレフィン樹脂粒子の配合比が、質量基準で０．１０倍であった。
・光輝性顔料粒子                                                      １２質量％
（シリカ被覆板状アルミニウム粒子、平均粒子径：７μｍ、アスペクト比：２５、シリカ被覆量：１４質量部、固形分：４０％、東洋アルミ株式会社製、商品名：ＥＭＲ−Ｄ６３９０）
・ポリオレフィン樹脂粒子                                            ０．５質量％
（変性ポリエチレン、平均粒子径：８μｍ、固形分：１００％、株式会社テツタニ製、商品名：ＣＥＲＡＦＬＯＵＲ９２９）
・弾性重合体                                                        ７．５質量％
（スチレン−ブタジエンエラストマー、固形分：４６％、Ｔｇ：５℃、旭化成ケミカルズ株式会社製、商品名：Ｌ−１９２４）
・セルロース誘導体                                                １．７５質量％
（カルボキシメチルセルロース、固形分：１００％、エーテル化度：０．７０〜０．８０、第一工業製薬株式会社製、商品名：セロゲン５Ａ）
・水溶性アクリルポリマー                                                ３質量％
（固形分：３０％、富士色素株式会社製、商品名：Ａ−２９  ＮＨ３）
・界面活性剤            ０．５質量％
（アセチレングリコール系界面活性剤、日信化学工業株式会社製、商品名：オルフィンＥＸＰ４２００）
・防菌剤                                                            ０．５質量％
（ロンザジャパン株式会社製、商品名：プロキセルＸＬ−２）
・水道水                                                        ７４．２５質量％
【手続補正３】
【補正対象書類名】明細書
【補正対象項目名】００５９
【補正方法】変更
【補正の内容】
【００５９】
【表１】
2017014315.tif 000001
【手続補正４】
【補正対象書類名】明細書
【補正対象項目名】００６０
【補正方法】変更
【補正の内容】
【００６０】
（実施例２０１）
下記原材料および配合量を下記のように変更した以外は実施例１０１と同様にして、筆記具用インキ組成物を得た。また、実施例１０１と同様にして、粘度、粘性指数およびｐＨを測定、算出した結果、粘度は９．０２ｍＰａ・ｓ（剪断速度：３８０ｓｅｃ−１、回転速度：１００ｒｐｍ）、８．８０ｍＰａ・ｓ（剪断速度：４５６ｓｅｃ−１、回転速度：１２０ｒｐｍ）、粘性指数は０．８６、ｐＨは８．０であった。
・光輝性顔料粒子                                                      １２質量％
（板状アルミニウム粒子、東洋アルミ株式会社製、商品名：ＥＭＲ−Ｄ６３９０）
・ポリオレフィン樹脂粒子                                      １質量％
（三井化学株式会社製、商品名：ケミパールＷ４０１）
・弾性重合体                                                        ７．５質量％
（スチレン−ブタジエンエラストマー、旭化成ケミカルズ株式会社製、商品名：Ｌ−１９２４）
・セルロース誘導体                                                １．７５質量％
（カルボキシメチルセルロース、第一工業製薬株式会社製、商品名：セロゲン５Ａ）
・水溶性アクリルポリマー                                      ３質量％
（富士色素株式会社製、商品名：Ａ−２９  ＮＨ３）
・界面活性剤                                                        ０．５質量％
（アセチレングリコール系界面活性剤、日信化学工業株式会社製、商品名：オルフィンＥＸＰ４２００）
・防菌剤                                                            ０．５質量％
（ロンザジャパン株式会社社製、プロキセルＸＬ−２）
・水道水                                                        ７３．７５質量％
【手続補正５】
【補正対象書類名】明細書
【補正対象項目名】００６３
【補正方法】変更
【補正の内容】
【００６３】
【表２】
2017014315.tif 000002
【手続補正６】
【補正対象書類名】明細書
【補正対象項目名】００６４
【補正方法】変更
【補正の内容】
【００６４】
（実施例３０１）
下記原材料および配合量を下記のように変更した以外は実施例１０１と同様にして、筆記具用インキ組成物を得た。また、実施例１０１と同様にして、粘度、粘性指数およびｐＨを測定、算出した結果、粘度は９．０２ｍＰａ・ｓ（剪断速度：３８０ｓｅｃ−１、回転速度：１００ｒｐｍ）、８．８０ｍＰａ・ｓ（剪断速度：４５６ｓｅｃ−１、回転速度：１２０ｒｐｍ）、粘性指数は０．８６、ｐＨは８．０であった。
・光輝性顔料粒子                                                      １２質量％
（板状アルミニウム粒子、東洋アルミ株式会社製、商品名：ＥＭＲ−Ｄ６３９０）
・ポリオレフィン樹脂粒子                                      １質量％
（三井化学株式会社製、商品名：ケミパールＷ４０１）
・弾性重合体                                                        ７．５質量％
（スチレン−ブタジエンエラストマー、旭化成ケミカルズ株式会社製、商品名：Ｌ−１９２４）
・セルロース誘導体                                                １．７５質量％
（カルボキシメチルセルロース、第一工業製薬株式会社製、商品名：セロゲン５Ａ）
・水溶性アクリルポリマー                                                ３質量％
（富士色素株式会社製、商品名：Ａ−２９  ＮＨ３）
・界面活性剤                                                        ０．５質量％
（アセチレングリコール系界面活性剤、日信化学工業株式会社社製、商品名：オルフィンＥＸＰ４２００）
・防菌剤                                                            ０．５質量％
（ロンザジャパン株式会社製、商品名：プロキセルＸＬ−２）
・水道水                                                        ７３．７５質量％
【手続補正７】
【補正対象書類名】明細書
【補正対象項目名】００６７
【補正方法】変更
【補正の内容】
【００６７】
【表３】
2017014315.tif 000003